(57)【要約】【課題】光記録媒体成形基板の離型性を向上させたスタンパを低コストで提供する。【解決手段】本発明のスタンパは、グルーブを記録エリアの外周側まで延設した光記録媒体成形基板作製用のスタンパであり、グルーブが当該スタンパにより成形される光記録媒体成形基板の直径よりも大きい直径範囲まで形成されている。とくに、光記録媒体成形基板の直径が１２０ｍｍである場合には、グルーブの延設端位置が、直径１１８．７ｍｍを超え、１２１ｍｍ以下に相当する位置となっている。このスタンパによれば、加速度の記録特性に優れた光記録媒体が提供される。【選択図】図１
2008097800.tif 000002
【特許請求の範囲】
【請求項１】
光記録媒体成形基板を作製するためのスタンパにおいて、グルーブを記録エリアの外周側まで延設したことを特徴とするスタンパ。
【請求項２】
前記グルーブは、記録エリアの外周側において形状を変更して延設したことを特徴とする請求項１に記載のスタンパ。
【請求項３】
前記グルーブは、記録エリアの外周側においてピッチを変更して延設したことを特徴とする請求項１に記載のスタンパ。
【請求項４】
前記グルーブは、記録エリアの外周側において溝幅を変更して延設したことを特徴とする請求項１に記載のスタンパ。
【請求項５】
前記グルーブは、記録エリアの外周側において溝深さを変更して延設したことを特徴とする請求項１に記載のスタンパ。
【請求項６】
グルーブが当該スタンパにより成形される光記録媒体成形基板の直径よりも大きい直径範囲まで形成されていること特徴とする請求項１に記載のスタンパ。
【請求項７】
光記録媒体成形基板の直径が１２０ｍｍである場合には、前記グルーブの延設端位置が、直径１１８．７ｍｍを超え、１２１ｍｍ以下に相当する位置であることを特徴とする請求項１に記載のスタンパ。
【請求項８】
集光レンズによりレーザ光を集光させてレーザカッティングを行ったフォトレジスト記録原盤を用い、これに現像・表面導体化・電鋳・剥離洗浄の各処理を施して光記録媒体成形基板作製用のスタンパを製造する方法において、前記レーザカッティングでは、グルーブを当該スタンパにより成形される光記録媒体成形基板の直径よりも大きい直径範囲まで形成することを特徴とする光記録媒体成形基板作製用スタンパの製造方法。
【請求項９】
請求項８に記載の製造方法を用いて製造されたことを特徴とするスタンパ。
【請求項１０】
請求項１〜７のいずれかに記載のスタンパを用いて製造されたことを特徴とする光記録媒体成形基板。
【請求項１１】
請求項９に記載のスタンパを用いて製造されたことを特徴とする光記録媒体成形基板。
【請求項１２】
請求項１０または１１に記載の光記録媒体成形基板を用いて製造されたことを特徴とする光記録媒体。
【発明の詳細な説明】
【技術分野】
【０００１】
本発明はビデオディスク、光ディスク等の光記録媒体（光情報記録媒体）を作製するための基板（光記録媒体成形基板）の成形に用いるスタンパとその製造方法、これを用いた光記録媒体成形基板および、この光記録媒体成形基板により成形された光記録媒体に関する。
【背景技術】
【０００２】
近年、ＣＤ，ＤＶＤを代表とした光情報記録媒体及びその記録再生ドライブが広く普及している。それに伴い、高速・高密度の光情報記録媒体と、その記録再生ドライブ化が進んでおり、また低価格化も進んでいる。これらの媒体の基材となる光ディスク用基板を射出成形機で成形する際には、射出成形機に搭載された金型にスタンパと呼ばれる、予め光ディスクに必要な所定の信号及び溝が形成されたドーナッツ状の金属板を装着し、金型内に溶融樹脂を充填して、スタンパ上の信号及び溝を成形基板上に正確に転写し、正確にスタンパから成形基板を離型させることが重要である。
【０００３】
一般に、光情報記録媒体（光ディスク）はニッケルスタンパ等のスタンパを用いて射出成形法等により製造されるが、以下に、このようなスタンパ製造工程を含む光ディスク製造工程の概略を説明する。
まず、ガラス基板上にフォトレジストを塗布し乾燥させ、ガラス原盤を作製する。次いで、作製されたこのガラス原盤のフォトレジスト塗布面に、同心円状又は螺旋状の溝（グルーブ）又は信号用ピットをレーザカッティングにより形成する。レーザカッティングされたガラス原盤を現像し、同心円状又は螺旋状の溝又は信号用ピットをフォトレジストで形成する。このように溝又は信号用ピットの形成されたガラス原盤上に、スパッタリング法等により金属被膜を形成して導電性を付与した後、電鋳法により溝又は信号用ピットの転写された金属スタンパを得る。
このように作製された金属スタンパを用いた射出成形法等により、ポリカーボネート等の透明樹脂を用いて、金属スタンパから溝又は信号用ピットが転写された透明基板を得る。次いで、転写済みの透明基板上にレーザ光により物理的又は光化学的に変化する記録層を形成し、さらにその上に、金属の反射層を形成し、さらにその上に、紫外線硬化樹脂等の保護層を形成し、最終的に光ディスクを完成させる。
【０００４】
ところが、光情報記録媒体の低価格に伴い、生産性の向上により射出成形のサイクルタイムも短縮されており、そのため基板の冷却不足が原因でスタンパからの離型時にグルーブの変形などが起こっており、加速度等が悪化する問題が発生していた。
特に大容量、高速記録・高速再生に対応した媒体には、記録／再生時における、面ぶれ加速度、偏芯加速度等の加速度が規定値内となることで記録特性が良いことが一般的に求められている。この加速度は、高速記録再生時のドライブ信号特性にも大きく寄与しており、最も大切な特性の一つである。
【０００５】
下記特許文献１には、スタンパからの基板離型性向上に関する発明として、スタンパ表面のうち非記録領域を荒らすことで、スタンパに対する剥離状態を良好にするものが公開されている。この発明は、記録情報エリアを有する情報面と、該情報面の裏側の平坦面とを有する光記録媒体の基板において、前記情報面の記録情報エリアの外の領域、または該領域に対応する裏側平坦面の領域のいずれか、あるいは両領域に、表面粗さＲｍａｘが２０ｎｍ〜１００ｎｍの微小な条溝および／または凹部を形成したことを特徴とする光記録媒体の基板である。
【０００６】
しかし、この発明では、スタンパの非記録領域を新たに荒らす結果、記録領域に傷が発生しやすくなったり、異物が付着しやすくなったりする。また、上記加工のための作業時間が余分に必要となり、スタンパの作製コストが上昇してしまうなどの問題があった。
【０００７】
更に、下記特許文献２には、情報面の全面にわたってグルーブを形成された光ディスク基板で情報記録領域と同様なグルーブが情報記録領域外にも形成されている事が公開されているが情報記録領域と情報記録領域外の位置が判りにくい為、このスタンパを使用して射出成形した場合、成形基板の全面にグルーブが転写され、次の工程の記録材料（色素塗布、スパッタ）を形成する時に記録領域と領域外の境目が判り難くいため、外周部の記録領域外についた記録材を洗い流す事が困難になり、作業性の低下や歩留りの低下などでコストが上昇してしまうなどの問題があった。
【０００８】
【特許文献１】特開平９−１８０２５２号公報
【特許文献２】特開平６−８７１４２号公報
【発明の開示】
【発明が解決しようとする課題】
【０００９】
したがって、本発明の目的は、光記録媒体成形基板の基板離型性を向上させたスタンパを低コストで提供することにある。
【課題を解決するための手段】
【００１０】
本発明に係るスタンパは、光記録媒体成形基板を作製するためのスタンパにおいて、グルーブを記録エリアの外周側まで延設したことを特徴とする。
また本発明に係る光記録媒体成形基板作製用のスタンパ製造方法は、集光レンズによりレーザ光を集光させてレーザカッティングを行ったフォトレジスト記録原盤を用い、現像・表面導体化・電鋳・剥離洗浄を行うことによりスタンパを得るものである。そして本発明のスタンパは、トラッキング案内溝を原盤の外周側まで延設した形態に特徴がある。
【００１１】
（１）：光記録媒体成形基板を作製するためのスタンパにおいて、グルーブを記録エリアの外周側まで延設したことを特徴とするスタンパである
（２）：前記グルーブは、記録エリアの外周側において形状を変更して延設したことを特徴とする上記（１）に記載のスタンパである。
（３）：前記グルーブは、記録エリアの外周側においてピッチを変更して延設したことを特徴とする上記（１）に記載のスタンパである。
（４）：前記グルーブは、記録エリアの外周側において溝幅を変更して延設したことを特徴とする上記（１）に記載のスタンパである。
（５）：前記グルーブは、記録エリアの外周側において溝深さを変更して延設したことを特徴とする上記（１）に記載のスタンパである。
（６）：グルーブが当該スタンパにより成形される光記録媒体成形基板の直径よりも大きい直径範囲まで形成されていること特徴とする上記（１）に記載のスタンパである。
【００１２】
（７）：光記録媒体成形基板の直径が１２０ｍｍである場合には、前記グルーブの延設端位置が、直径１１８．７ｍｍを超え、１２１ｍｍ以下に相当する位置であることを特徴とする上記（１）に記載のスタンパである。
（８）：集光レンズによりレーザ光を集光させてレーザカッティングを行ったフォトレジスト記録原盤を用い、これに現像・表面導体化・電鋳・剥離洗浄の各処理を施して光記録媒体成形基板作製用のスタンパを製造する方法において、前記レーザカッティングでは、グルーブを当該スタンパにより成形される光記録媒体成形基板の直径よりも大きい直径範囲まで形成することを特徴とする光記録媒体成形基板作製用スタンパの製造方法である。
（９）：上記（８）に記載の製造方法を用いて製造されたことを特徴とするスタンパである。
（１０）：上記（１）〜（７）のいずれかに記載のスタンパを用いて製造されたことを特徴とする光記録媒体成形基板である。
（１１）：上記（９）に記載のスタンパを用いて製造されたことを特徴とする光記録媒体成形基板である。
（１２）：上記（１０）または（１１）に記載の光記録媒体成形基板を用いて製造されたことを特徴とする光記録媒体である。
【発明の効果】
【００１３】
本発明のスタンパにより成形された光記録媒体成形基板では、グルーブがこの成形基板の最外周部まで形成されているから、この成形基板のスタンパからの離型性が向上する。
また、本発明のスタンパでは、グルーブが記録エリアよりも外周側に延設されているから、スタンパ外周でのグルーブ部の記録領域と非記録領域をなくすことができ、スタンパの作製所要時間を短縮することができるし、他の設備投資も掛からないという効果が得られる。
さらに本発明のスタンパによれば、光記録媒体成形基板の直径が１２０ｍｍである場合において、グルーブがこの成形基板の最外周部まで形成されているから、この成形基板のスタンパからの離型性が向上する。
そして本発明のスタンパ製造方法によれば、グルーブがこの成形基板の最外周部まで形成されているから、この成形基板のスタンパからの離型性が向上する。
また本発明の光記録媒体成形基板はスタンパから円滑に離型することができるから、これらの成形基板により、情報の記録・再生特性に優れた光記録媒体を提供することができる。また、これらの成形基板の外周部ではグルーブにより基板の機械的強度が高まる結果、この基板外周部でのグルーブ変形などが抑えられ、上記加速度特性の良い成形基板が提供される。
さらに本発明の光記録媒体によれば、加速度の記録特性に優れた光記録媒体が提供される。
【発明を実施するための最良の形態】
【００１４】
以下、本発明の実施例および比較例を、図面をもとに説明する。
【実施例】
【００１５】
［比較例１］および［実施例１］
図１（ａ）は、比較例１および実施例１のスタンパに形成されたグルーブの形状・寸法を示す説明図である。図１（ｂ）は比較例１のスタンパの断面説明図、図１（ｃ）は実施例１のスタンパの断面説明図である。これらのスタンパは、直径１２０ｍｍの光記録媒体成形基板を作製する（最終的には、直径１２０ｍｍの光ディスクを得る）ためのものである。
比較例１に係るスタンパについて説明する。先ず、スタンパ製法の概略は、フォトレジスト原盤に対して、レーザカッティングが行われる。レーザビームは対物レンズによって集光され、フォトレジスト層表面に下段に挙げる溝形状が得られるように照射を行なう。次いでフォトレジスト原盤を現像して潜像部分を除去する。得られたフォトレジスト層表面に電鋳法により溝又は信号用ピットの転写された金属スタンパを得るものである。ここでスタンパの材質は純ニッケルとした。図１（ａ）において、溝幅のトップＡが０．４６μｍ、溝幅のボトムＢが０．２５μｍ、溝深さＣが１６０ｎｍのグルーブ形状で１ピッチが０．７４μｍのトラックピッチＤを有するＤＶＤ用のスタンパを前掲方法にて形成した。
【００１６】
この場合、内周の開始位置Ｅをφ４４．２ｍｍとし、この開始位置Ｅから外周部Ｆ（位置はφ１１８．５５ｍｍ）までをスパイラル状にレーザカッティングした。また、厚みが０．２９５ｍｍになるように電鋳を行い、内径φ２２ｍｍ、外径φ１３８ｍｍとなるよう、日化エンジニアリング製のスタンパ打ち抜きプレス機で打ち抜き、図１（ｂ）に示す形状・寸法の光記録媒体用スタンパを作製した。
【００１７】
実施例１のスタンパでは、外周部Ｆの位置すなわち、グルーブの終了位置を１２０．１ｍｍ（比較例１ではφ１１８．５５ｍｍ）とした点以外は、比較例１と同様の条件で、図１（ｃ）に示す本発明のスタンパを作製した。
【００１８】
図１（ｂ）（ｃ）のスタンパではφ１１８．５５ｍｍまでが光記録媒体の記録エリアに対応するものである。また、図１（ｃ）ではグルーブがφ１２０．１ｍｍまで形成され、したがって、この図１（ｃ）においては、φ１１８．５５ｍｍよりも外周側に、かつφ１２０．１ｍｍまでの範囲にグルーブの形状が形成されるように変更されており、この外周側グルーブが、スタンパからの光記録媒体成形基板の剥離性向上に寄与している。
このように、図１（ｃ）に示す実施例１のスタンパでは、グルーブがこのスタンパにより成形される光記録媒体成形基板の直径（φ１２０ｍｍ）よりも大きい直径範囲（φ１２０．１ｍｍ）まで形成されている点に特徴がある。
【００１９】
［実施例２］
ＤＶＤでは、一般的に記録領域のグルーブのトラックピッチＤは、０．７４μｍで形成されており、φ１１８．７ｍｍ以降のレーザカッティングの送り量を変更し、図２（a）トラックピッチＤを１．５μｍに変更したスタンパを作製した。
【００２０】
〔実施例３］
また、φ１１８．７ｍｍ以降のレーザのパワーを調整する事で、図２（ｂ）の溝幅のトップＡが０．２０μｍ、溝幅のボトムＢが０．１０μｍ、溝深さＣが１６０ｎｍに溝幅を変更したスタンパを作製した。
【００２１】
［実施例４］
更に、φ１１８．７ｍｍ以降のレーザのパワーを調整する事で、図２（ｃ）の溝幅のトップＡが０．４６μｍ、溝幅のボトムＢが０．２５μｍ、溝深さＣが３０ｎｍに溝深さを変更したスタンパを作製した。
【００２２】
上記比較例１、実施例２〜４で作製したスタンパを使用し、光記録媒体成形基板を成形した。成形には図３に示す、株式会社精工技研製のＤＶＤ用金型（光ディスク基板成形用金型）を使用した。図３はこの金型の要部構造を示す概略断面図である。
この金型は、固定金型２６と可動金型３７からなる２プレートタイプであり、固定金型２６には、溶融樹脂を充填するスプルブッシュ２１、その外側に固定ブッシュ２２、製品をスタンパから離型させるエアーブロー２３、スタンパを押えるスタンパ押え２４、スタンパを固定する固定鏡面２５が設けられている。図２はスタンパ４４を備え付けた状態を示している。
【００２３】
また、可動金型３７には、基板内径を形成するカットパンチ３１、その外側に製品を取り出すフローティングパンチ３２、可動ブッシュ３３、スタックリブ形成部３４、可動鏡面３５、キャビリング３６が設けられている金型を使用し、光ディスク用成形機（住友重機械工業社製ＳＤ４０Ｅ）に金型を取り付け、外径１２０ｍｍ、内孔径１５ｍｍ、厚さ０．６ｍｍの成形基板を作製した。成形条件には、金型温度１２０℃、最大射出速度１４０ｍｍ／ｓ、最大型締め力４０ｔ、樹脂温度３８０℃、サイクルタイム４．０秒の条件で成形基板の作製を行った。
【００２４】
基板成形用樹脂材料には、代表的な光学用途のポリカーボネート樹脂（三菱エンジニアリングプラスチックス社製のユーピロンＨ−４０００）を用いた。得られた成形基板に反射層をスパッタリング方式で形成した。反射層の材料には一般的な銀ターゲット(田中貴金属工業株式会社製)を使用し、２種類の基板（比較例１、実施例１）を作製した。
【００２５】
上で得られた各々の基板にカバー基板（厚さ０．６ｍｍのガラス基板）を添え、パルステック社製ＤＤＵ−１０００（ＯＰＴＩＣＡＬ  ＤＩＳＫ  ＤＲＩＶＥＲ）を使用し、５８ｍｍのトラッキング信号を比較した。
図４（ａ）は比較例１のスタンパ（通常のスタンパ）による基板の特性を示すグラフ、図４（ｂ）は実施例２、図４（ｃ）は実施例３、図４（ｄ）は実施例４のスタンパによる基板の特性を示すグラフである。これら図４（ａ）〜（ｄ）は基板グルーブの、半径５８ｍｍ位置のトラッキング信号の写真であり、横軸は１周期の１トラック、縦軸はトラッキング信号の電圧である。
測定結果から分かるように、（１）通常スタンパからの基板のトラック信号は、１周期のある部分のトラッキング信号が大きいのに比べ、（２）本発明のスタンパを用いて成形した基板では、トラッキング信号が小さいことが確認された。
なお、上記実施例では、一般的なポリカーボネート樹脂を使用した場合を示したが、これ以外の樹脂を用いて射出成形する場合においても、本発明はそのまま適用可能である。  また、光ディスク成形機のメーカーの違いによる影響がないことも確認した。
【図面の簡単な説明】
【００２６】
【図１】図１（ａ）は比較例１および実施例１のスタンパに形成されたグルーブの形状・寸法を示す説明図である。図１（ｂ）は比較例１のスタンパの断面説明図である。図１（ｃ）は実施例１のスタンパの断面説明図である。
【図２】図２（ａ）は実施例２のスタンパに形成されたグルーブの形状・寸法を示す説明図である。図２（ｂ）は実施例３のスタンパに形成されたグルーブの形状・寸法を示す説明図である。図２（ｃ）は実施例４のスタンパに形成されたグルーブの形状・寸法を示す説明図である。
【図３】比較例１、実施例１〜４で得たスタンパを使用して光記録媒体成形基板を成形するのに用いた金型の要部構造を示す概略断面図である。
【図４】図４（ａ）は比較例１のスタンパ（通常のスタンパ）による基板の特性を示すグラフである。図４（ｂ）は実施例２のスタンパによる基板の特性を示すグラフである。図４（ｃ）は実施例３のスタンパによる基板の特性を示すグラフである。図４（ｄ）は実施例４のスタンパによる基板の特性を示すグラフである。
【符号の説明】
【００２７】
Ａ    溝幅のトップ
Ｂ    溝幅のボトム
Ｃ    溝深さ
Ｅ    内周の開始位置
Ｆ    外周部（グルーブの終了位置）
２１    スプルブッシュ
２２    固定ブッシュ
２３    エアーブロー
２４    スタンパ押え
２５    固定鏡面
２６    固定金型
３１    カットパンチ
３２    フローティングパンチ
３３    可動ブッシュ
３４    スタックリブ形成部
３５    可動鏡面
３６    キャビリング
３７    可動金型
４４    スタンパ
【図１】
2008097800.tif 000003
【図２】
2008097800.tif 000004
【図３】
2008097800.tif 000005
【図４】
2008097800.tif 000006